(57)【特許請求の範囲】
【請求項１】
表面層と、中間層と、発色層とがこの順に積層し、
前記中間層が、カルボキシ基を有する（メタ）アクリル系単量体を重合して得られる（メタ）アクリル系共重合体の組成物であり、厚みが５μｍ以上８０μｍ以下であり、
前記発色層が、（メタ）アクリル系共重合体と、発色層１００質量％に対し０．２〜４．０質量％の発色剤を含む
レーザーラベル。
【請求項２】
前記カルボキシ基を有する（メタ）アクリル系単量体がアクリル酸である請求項１に記載のレーザーラベル。
【請求項３】
前記中間層が炭素数４以上のアルキル基を有する（メタ）アクリル系エステル単量体を重合して得られる（メタ）アクリル系共重合体を含む請求項１または請求項２に記載のレーザーラベル。
【請求項４】
前記中間層が、前記（メタ）アクリル系共重合体１００質量％に対し、共重合体成分として６質量％以上１４質量％以下のカルボキシ基を有する（メタ）アクリル系単量体を用いた（メタ）アクリル系共重合体を含む請求項１から３のいずれか１項に記載のレーザーラベル。
【請求項５】
前記発色剤が、銅化合物、モリブデン化合物、ビスマス化合物およびアンチモン化合物からなる群より選ばれる少なくとも一つである請求項１から４のいずれか１項に記載のレーザーラベル。
【請求項６】
請求項１から５のいずれか１項に記載のレーザーラベルに、ＹＡＧレーザー、ＹＶＯ４レーザーおよびＦＡＹｂレーザーのいずれかのレーザー光を照射するレーザーマーキング方法。
【発明の詳細な説明】
【技術分野】
【０００１】
本発明は、レーザーラベルおよびそれを用いたレーザーマーキング方法に関する。
【０００２】
各種製品の識別のために製造番号や製造日などの各種情報をマーキングする方法として、レーザー光を照射する方法が知られている。このようにレーザー光の照射で各種情報がマーキングされるラベルは、レーザーラベルと呼ばれる。また、レーザー光の照射による各種情報のマーキングは、レーザーマーキングと呼ばれる。
レーザーマーキングは、たとえば発色剤を含むラベルにレーザー光を照射し発色させてマーキングする方法が知られている。
【０００３】
レーザーマーキングは、たとえばインクジェット印刷で各種情報を表記する方法と比べ、マーキングの耐油性や耐水性が優れるため広く用いられている。また、レーザーマーキングは、清浄度が要求される電子部品、衣料品、食料品の製造現場でも使用が求められつつある。
【０００４】
さらに、レーザーマーキングは、バーコードを用いて各種製品の製造現場で生産管理をするために広く使用されている。このようなバーコードは、一次元コードから、情報量が大きいＱＲコード（登録商標）などのニ次元コードへと置き換わりつつある。このような二次元コード（二次元バーコード）のレーザーマーキングには、一次元コードと比べて高い情報の読み取り精度、つまりレーザーマーキング部に高い識別性が求められる。
【０００５】
レーザーマーキング部の識別性を高める技術は広く知られている。
従来のレーザーマーキングは、高エネルギーのレーザー光を照射すると、発色剤の発色時（レーザーマーキング時）に発塵する。この発塵は、レーザーラベルの外観不良の原因となり、たとえば二次元コードをマーキングした際、識別性不良の原因となる。
このような発塵を抑えるため、レーザーラベルの表面に保護層を設ける技術が知られている。
【０００６】
たとえば、特許文献１には、顔料等と、赤外波長領域に吸収を有するレーザー発色性インキ皮膜層と、表面保護層とを有し、耐摩耗性が優れるレーザーラベルが記載されている。
具体的には、特許文献１の実施例１には、ポリエチレン樹脂を溶融押し出しした表面保護層と、発色剤を１５質量％含みバインダー樹脂がウレタン樹脂であるレーザー発色性インキ皮膜層とを備えたレーザーラベルが記載されている。また、実施例１８には、実施例１と同じ保護層と、発色剤を０．０４質量％含みバインダー樹脂がアクリル樹脂であるレーザー発色性インキ皮膜層とを備えたレーザーラベルが記載されている。
【０００７】
しかしながら、特許文献１に記載のレーザーラベルは、レーザーマーキング時の発塵を十分抑制できず、レーザーマーキング部の識別性に改善の余地がある。
【０００８】
一方、レーザーラベルの発色層が含む発色剤の量を少なくすると、発塵は抑えられる。しかしながら、このようなレーザーラベルは、レーザー光を照射した際に発色層の発色が不十分でコントラストが不足するため、レーザーマーキング部の識別性が悪くなる不具合がある。
【先行技術文献】
【特許文献】
【０００９】
【特許文献１】特開２００７−５５１１０号公報
【発明の概要】
【発明が解決しようとする課題】
【００１０】
本発明者は、上記の不具合を改善するため検討した結果、表面層と発色層との間に特定の組成の層を設けたレーザーラベルが、従来のレーザーラベルと比べ発色剤の量が少なくても優れたレーザーマーキング部の識別性を示すことを見出した。
【００１１】
本発明の課題は、レーザーマーキング時の発塵を抑制し、レーザーマーキング部の識別性を改善したレーザーラベルとそれを用いたレーザーマーキング方法とを提供することである。
【課題を解決するための手段】
【００１２】
上記課題を解決するための具体的手段は以下の通りである。
［１］表面層と、中間層と、発色層とがこの順に積層し、
前記中間層が、カルボキシ基を有する（メタ）アクリル系単量体を重合して得られる（メタ）アクリル系共重合体の組成物であり、
前記発色層が、発色層１００質量％に対し０．２〜４．０質量％の発色剤を含む
レーザーラベルである。
【００１３】
［２］前記カルボキシ基を有する（メタ）アクリル系単量体がアクリル酸である［１］に記載のレーザーラベルである。
【００１４】
［３］前記中間層が炭素数４以上のアルキル基を有する（メタ）アクリル系エステル単量体を重合して得られる（メタ）アクリル系共重合体を含む［１］または［２］に記載のレーザーラベルである。
【００１５】
［４］前記中間層が、前記（メタ）アクリル系共重合体１００質量％に対し、共重合体成分として６質量％以上１４質量％以下のカルボキシ基を有する（メタ）アクリル系単量体を用いた（メタ）アクリル系共重合体を含む［１］から［３］のいずれか一つに記載のレーザーラベルである。
【００１６】
［５］前記発色剤が、銅化合物、モリブデン化合物、ビスマス化合物、チタン化合物、マイカおよびアンチモン化合物からなる群より選ばれる少なくとも一つを含有する［１］から［４］のいずれか一つに記載のレーザーラベルである。
【００１７】
［６］［１］から［５］のいずれか一つに記載のレーザーラベルに、ＹＡＧレーザー、ＹＶＯ４レーザーおよびＦＡＹｂレーザーのいずれかのレーザー光を照射するレーザーマーキング方法である。
【発明の効果】
【００１８】
本発明によれば、レーザーマーキング時の発塵を抑制し、レーザーマーキング部の識別性を改善したレーザーラベルとそれを用いたレーザーマーキング方法とを提供できる。
【図面の簡単な説明】
【００１９】
【図１】本実施形態におけるレーザーラベルの断面の一例を示す図である。
【図２】本実施形態におけるレーザーラベルの断面の別の一例を示す図である。
【発明を実施するための形態】
【００２０】
本明細書において（メタ）アクリル系共重合体とは、アクリル系単量体およびメタクリル系単量体の少なくとも一方を重合して得られる共重合体を意味する。また、（メタ）アクリル系樹脂とは、アクリル系樹脂およびメタクリル系樹脂の少なくとも一方を意味する。
【００２１】
以下、本発明のレーザーラベルとそれを用いたレーザーマーキング方法とを図面を参照しながら詳細に説明する。
【００２２】
＜レーザーラベル＞
本発明のレーザーラベルの第一の態様は、図１に示すように、表面層１１と、中間層１２と、発色層１３とがこの順に積層した構成である。また、中間層１２は、カルボキシ基を有する（メタ）アクリル系単量体を重合して得られる（メタ）アクリル系共重合体の組成物を含む。さらに、発色層１３は、発色層１００質量％に対し０．２〜４．０質量％の発色剤を含む。
レーザーラベル１は、表面層１１側からレーザー光を照射すると、レーザー光が表面層１１と中間層１２とを透過し、次いで発色層１３が含む発色剤にレーザー光が作用し発色して、所望の情報がマーキングされる。
レーザーラベル１は、表面層１１と発色層１３との間に特定の組成の中間層１２を有し、かつ発色層１３が含む発色剤の量が特定の範囲であるため、発色剤の量が少なくても発色が十分であり、コントラストが大きく、レーザーマーキング部の識別性が極めて良好となる。さらに、発色層１３が含む発色剤の量が少ないため、レーザーマーキング時の発塵が抑えられ、より識別性が向上する。
【００２３】
まず表面層１１について説明する。
表面層１１は、樹脂組成物を含む。前記樹脂組成物は、レーザー光を十分透過できるものであれば特に制約はない。
表面層１１に用いられる樹脂組成物が含む樹脂は、熱可塑性樹脂、熱硬化性樹脂のいずれでもよい。さらに、表面層１１に用いられる樹脂組成物が含む樹脂は、たとえば（メタ）アクリル系共重合体、ビニルブチラール樹脂、塩化ビニル樹脂、フッ素系樹脂、ポリエステル、ポリスチレン、ポリウレタンである。
これらの樹脂は単独で用いてもよく、また２種以上を用いてもよい。
特に、レーザー光を十分透過でき、製膜性が優れ、レーザーラベルの取扱性が良好であり、耐候性が良好であるため、（メタ）アクリル系共重合体が好適である。
【００２４】
表面層１１の厚さは、たとえばレーザーラベルの貼り合わせ時に作業性が良好になるため、１０μｍ以上２００μｍ以下の範囲が好ましい。
【００２５】
さらに表面層１１は、本発明の優れた効果を損なわない範囲で、各種添加剤を含んでもよい。このような添加剤は、たとえば分散剤、光安定剤、熱安定剤、可塑剤、タッキファイヤー、フィラー、着色剤である。
【００２６】
次に中間層１２について説明する。
中間層１２は、カルボキシ基を有する（メタ）アクリル系単量体を重合して得られる（メタ）アクリル系共重合体の組成物である。中間層１２が光透過性の高い（メタ）アクリル系共重合体の組成物であるため、レーザーラベル１に照射されたレーザー光は、中間層１２を十分透過し、発色層１３まで到達することでレーザーマーキング部の識別性が向上する。
【００２７】
中間層１２が含む前記カルボキシ基を有する（メタ）アクリル系共重合体は、アクリル酸、メタクリル酸などのカルボキシ基を有する（メタ）アクリル系単量体を重合して得られる共重合体である。
前記カルボキシ基を有する（メタ）アクリル系単量体がアクリル酸であれば、レーザーマーキング時に生じる熱に対してより安定であり、たとえば熱分解による揮発成分の発生量を抑え、層間の剥離や膨れが抑制できるため好ましい。また、後述する発色層１３が含む発色剤との作用が十分であり、レーザーマーキング時に発色が顕著となることでレーザーマーキング部の識別性がより向上するため好ましい。
【００２８】
また、中間層１２は、前記カルボキシ基を有する（メタ）アクリル系単量体以外に、炭素数４以上のアルキル基を有する（メタ）アクリル系エステル単量体を重合して得られる共重合体を含有すれば、レーザーマーキング時に発色が顕著となり、レーザーマーキング部の識別性がより向上するため好ましい。
このような炭素数４以上のアルキル基を有する（メタ）アクリル系エステル単量体は、たとえばアクリル酸ブチルである。
【００２９】
さらに、中間層１２は、前記（メタ）アクリル系共重合体１００質量％に対し、共重合体成分として６質量％以上のカルボキシ基を有する（メタ）アクリル系単量体を用いれば、中間層１２の凝集力が向上するため、レーザーマーキング時の層間の膨れをより抑制でき、また、１４質量％以下であれば、中間層１２の粘着力が十分であり、レーザーマーキング時の剥がれ等の外観不良が起きず、レーザーマーキング部の識別性がより向上する。
【００３０】
中間層１２は、本発明の優れた効果を損なわない範囲で、前記カルボキシ基を有する（メタ）アクリル系共重合体以外の樹脂組成物をさらに含んでもよい。このような樹脂組成物が含む樹脂は、たとえば前記（メタ）アクリル系共重合体とは異なる（メタ）アクリル系共重合体、ビニルブチラール樹脂、塩化ビニル樹脂である。
【００３１】
中間層１２は、架橋剤を含むことが好ましい。前記架橋剤は、たとえばイソシアネート系架橋剤、アルミキレート系架橋剤、エポキシ系架橋剤である。
中間層１２が架橋剤を含むため、前記カルボキシ基を有する（メタ）アクリル系共重合体が架橋し、たとえばレーザーマーキング時の耐膨れ性が優れる。
【００３２】
さらに中間層１２は、本発明の優れた効果を損なわない範囲で、各種添加剤を含んでもよい。このような添加剤は、たとえば分散剤、光安定剤、熱安定剤、可塑剤、タッキファイヤー、フィラー、着色剤である。
【００３３】
中間層１２の厚さは、たとえばレーザーラベルの貼り合わせ時に作業性が良好になるため、５μｍ以上８０μｍ以下の範囲が好ましい。
【００３４】
なお、表面層１１および中間層１２は、いずれもレーザーラベル１にレーザー光を照射しマーキングした後も除去されず、レーザーラベルの一部として使用される。
【００３５】
次に発色層１３について説明する。
発色層１３は、樹脂組成物と発色剤とを含む。また、発色層１３は、発色層１００質量％に対し０．２〜４．０質量％の発色剤を含む。発色層１３は、より好ましくは、発色層１００質量％に対し０．３〜３．０質量％の発色剤を、さらに好ましくは０．４〜０．６質量％の発色剤を含む。
前記発色剤の量が発色層１００質量％に対し０．２質量％以上であるため、発色剤が十分であり、レーザーマーキング時に適切に発色し、レーザーマーキング部の識別性が良好となる。また、４．０質量％以下であるため、レーザーマーキング時の発塵が抑えられ、発色剤由来の望ましくない着色を抑制でき、レーザーラベルの外観が良好となるとともにレーザーマーキング部の識別性が良好となる。
なお、発色剤とは、レーザーマーキング時にレーザー光の作用で発色剤自身の酸化反応や還元反応により発色（変色）する物質および/または発色層が含む発色剤の周囲の樹脂組成物や中間層が含む樹脂組成物が炭化し発色（変色）させる物質である。
【００３６】
本発明者は、レーザーラベル１の発色層１３が含む発色剤の量が、従来のレーザーラベルの発色層と比べて少なくても、中間層１２が特定の組成であることで、レーザーマーキングでの識別性が改善できることを見出した。
本発明者は、従来のレーザーマーキングでは、レーザー光の照射により、発色層が含む発色剤が拡散するため、十分発色できないという不具合を改善した。
本発明者は、発色層１３と特定の組成の中間層１２とを積層した構成であるため、レーザー光の照射時における発色層１３中の発色剤および/または変色した樹脂組成物の拡散を抑えることで、レーザーラベル１が備える発色層１３中の発色剤の量がたとえば発色層１００質量％に対し０．２質量％程度と少なくても、本発明のレーザーラベルが優れた識別性を示すと考えている。
中間層を設けずに本発明の中間層に用いた（メタ）アクリル系共重合体の組成物を発色層の樹脂組成物に用いた態様、つまり中間層と発色層とが積層されない態様では、レーザーマーキング時に発色剤および/または変色した樹脂組成物の拡散が起こり、レーザーラベルの外観が不良となり、レーザーマーキング部が本発明のような優れた識別性を示さない。
【００３７】
発色層１３が含む樹脂組成物は、熱可塑性樹脂、熱硬化性樹脂のいずれでもよい。さらに、発色層１３に用いられる樹脂組成物が含む樹脂は、たとえば（メタ）アクリル系共重合体、ビニルブチラール樹脂、塩化ビニル樹脂、フッ素系樹脂、ポリエステル、ポリスチレン、ポリウレタンである。
これらの樹脂は単独で用いてもよく、また２種類以上を用いてもよい。
特に、製膜性が優れ、レーザーラベルの取扱性や、耐候性が良好であるため、たとえば（メタ）アクリル系共重合体が好適である。
なお、発色層１３が含む樹脂組成物は、表面層１１が含む樹脂組成物と同一であってもよい。
【００３８】
発色層１３が含む発色剤は、たとえば銅化合物、モリブデン化合物、ビスマス化合物、鉄化合物、ニッケル化合物、クロム化合物、ジルコニウム化合物、ネオジム化合物、アンチモン化合物、チタン化合物、マイカおよびスズ化合物である。特にレーザーマーキング時の発色が優れ、層間での膨れが起きず、レーザーマーキング部の識別性がより良好となるため、銅化合物、モリブデン化合物、ビスマス化合物およびアンチモン化合物が好ましい。
これらの化合物は、単独でも、また２種類以上を組み合わせて使用してもよい。
【００３９】
前記発色剤は、たとえば東罐マテリアル・テクノロジー株式会社製  商品名トマテック４２−９２０Ａ（ネオジム-ビスマス化合物）、商品名４２−９０３Ａ（銅‐モリブデン化合物）が市販されている。
【００４０】
さらに発色層１３は、本発明の優れた効果を損なわない範囲で、各種添加剤を含んでもよい。このような添加剤は、たとえば分散剤、光安定剤、熱安定剤、可塑剤、タッキファイヤー、フィラー、着色剤である。
【００４１】
発色層１３の厚さは、レーザーマーキング部の識別性がより良好となるため、５μｍ以上１００μｍ以下が好ましい。
【００４２】
本発明のレーザーラベルの第二の態様は、第一の態様にさらに粘着剤層を有する。
図２に示すように、レーザーラベル２は、表面層２１と、中間層２２と、発色層２３と、粘着剤層２４とがこの順に積層した構成である。
【００４３】
粘着剤層２４に用いる粘着剤は、樹脂板、金属板、ガラス板などの基材と十分に固着できれば特に制限はない。
粘着剤層２４に用いる樹脂組成物は、たとえば（メタ）アクリル系粘着剤である。
なお、粘着剤層２４に用いる樹脂組成物は、中間層２２が含む（メタ）アクリル系共重合体の組成物と同一であってもよい。
【００４４】
粘着剤層２４の厚さは、特に制約はないが、レーザーラベルの貼り合わせ時に作業性が良好になるため５μｍ以上１００μｍ以下の範囲が好ましい。
【００４５】
本発明のレーザーラベルは、本発明の優れた効果を損なわない範囲で、表面層、中間層、発色層、粘着剤層以外の層を設けてもよい。たとえば、表面層上、つまり表面層のレーザー光を照射する面側や、表面層と中間層との間に、スクリーン印刷やグラビア印刷による印刷層を設けてもよい。
【００４６】
本発明のレーザーラベルが備える各層の製法は、特に制約はなく、たとえばキャスト法、カレンダー法、押し出し法が挙げられる。厚さが均一となりやすいため、キャスト法が好ましい。
【００４７】
＜レーザーマーキング方法＞
本発明の別の態様は、レーザーラベルを用いたレーザーマーキング方法である。
本発明のレーザーマーキング方法は、前述したレーザーラベルに、たとえばＹＡＧレーザー、ＹＶＯ４レーザーおよびＦＡＹｂレーザーのいずれかのレーザー光を照射するレーザーマーキング方法である。
【００４８】
本発明のレーザーマーキング方法に用いるレーザー光の波長は、表面層及び中間層が透過する波長であり、ＦＡＹｂレーザーでは波長１０６４ｎｍを例示できる。
【００４９】
従来のレーザーラベルの構成では、発色層が含む発色剤の量を少なくしレーザー光の出力を低いと発色剤が十分発色せず、レーザーマーキング部の識別性が低下する不具合があった。
本発明のレーザーラベルは、中間層１２が特定の組成であるため発色効率が高く、発色剤の量が少なくかつレーザー光の出力が低くても、識別性が優れ、発塵が起きず、外観が良好となる。そのため、本発明のレーザーラベルは、高い情報の読み取り精度が求められる二次元コードのレーザーマーキング部の識別性が良好となる。
【００５０】
以上のように、本発明のレーザーラベルおよびそれを用いたレーザーマーキング方法は、レーザーマーキング部の識別性が優れるため、たとえば電子部品、衣料品、食料品の製造現場でも好適に用いられる。さらに、レーザーマーキング時の発塵が抑えられるため、たとえば従来使用が難しかったクリーンルーム内や食料品の製造現場等の清浄度が要求される環境でもレーザーマーキングが行える。
【実施例】
【００５１】
以下、実施例および比較例を挙げて本発明の効果を具体的に説明するが、本発明はこれらの実施例に制限されるものではない。
【００５２】
レーザーマーキング後の外観、レーザーマーキング部の識別性の各評価は、以下の方法で確認した。
【００５３】
（１）外観
各実施例および比較例の試験片に後述する条件でレーザーマーキングした。
各試験片のレーザーマーキング後に、レーザーラベルの外観を、層間の膨れや発塵の有無を目視にて確認した。
【００５４】
（２）識別性
レーザーマーキング部の識別性は、下記の手順で作製した後述する各実施例および比較例の試験片にレーザー光を照射後、判定した。
各試験片の識別性は、２０ｍｍの正方形内に、ＪＩＳ  Ｘ０５１０：２００４の図１と同一のパターンである二次元バーコードをＦＡＹｂレーザー（パナソニック  デバイスＳＵＮＸ社製  製品名レーザーマーカーＬＰ−Ｚ１３０）を用いて波長１０６４ｎｍにてレーザーマーキングし、その読み取り性能にて識別性を判定した。
各試験片のレーザーマーキング部に二次元バーコードリーダー（キーエンス社製  製品名ＳＲ−６００）を用いて１０回読み取りし、次の基準により判定した。○を合格とした。
○：１０回とも読み取れる。
×：１回でも読み取れない。
【００５５】
（製造例１）
製造例１のレーザーラベルの中間層に用いる（メタ）アクリル系共重合体の組成物は以下の手順で作製した。
攪拌装置、滴下装置および温度計を備えた反応容器を用意した。次いでこの反応容器に、カルボキシ基を有する（メタ）アクリル系単量体であるアクリル酸１４質量部と、アクリル酸ブチル８６質量部と、重合触媒であるアゾビスイソブチロニトリル０．４質量部と、溶媒である酢酸エチル１００質量部との混合物を、まず混合物全体の１/４を入れて内温８０〜８５℃還流、攪拌下で重合を行った。次いで残り３/４の混合物を逐次反応容器内に滴下し、さらに重合を行った。溶媒である酢酸エチルを加えて希釈することで、（メタ）アクリル系共重合体１００質量％に対し共重合体成分として１４質量％のカルボキシ基を有する（メタ）アクリル系単量体を用いた（メタ）アクリル系共重合体である製造例１の樹脂組成物を得た。
【００５６】
（製造例２）
製造例１で、アクリル酸の質量部を６質量部に、またアクリル酸ブチルの質量部を９４質量部に変更した以外は、製造例１と同様にして製造例２の樹脂組成物を得た。
【００５７】
（製造例３）
製造例１で、（メタ）アクリル系単量体としてアクリル酸エチル６５質量部と、メタクリル酸メチル２１質量部と、メタクリル酸２-ヒドロキシエチル１４質量部とを用いた以外は、製造例１と同様にして製造例３の樹脂組成物を得た。
【００５８】
（実施例１）
実施例１のレーザーラベルは以下の手順で作製した。
アクリル系共重合体  商品名ニッセツ  ＫＰ１８７６Ｅ（日本カーバイド工業社製）５０質量部、アクリル系共重合体  商品名Ｈｉ−ＳＳＰ  ２１００Ｕ７Ｖ４（日本カーバイド工業社製）５０質量部、セルロース系樹脂  商品名ＣＡＢ３８１‐０．１（イーストマンケミカル社製）４質量部、メラミン系架橋剤  商品名ニカラック  ＭＳ−１１（三和ケミカル社製）１８質量部、リン酸エステル系硬化触媒  商品名ＣＴ−１９８（トクシキ社製）０．３質量部を混合し樹脂組成物を得た。この樹脂組成物をポリエチレンテレフタレートフィルム  商品名エンブレットＳ−７５（ユニチカ社製）に塗工後、加熱乾燥することで、厚みが４０μｍの表面層を得た。
得られた表面層は無色透明であった。
【００５９】
次に製造例１で得た樹脂組成物１００質量部にヘキサメチレンジイソシアネート系架橋剤であるコロネートＨＸ（東ソー社製）０．４質量部を加えて攪拌した。次いで、塗工乾燥後に厚さが２０μｍとなるように塗料アプリケーターで剥離紙に塗工し、次いで上記の表面層と積層後加圧圧着し、表面層側のポリエチレンテレフタレートフィルムを剥離して表面層と中間層との積層品を得た。
【００６０】
次に発色層を以下の手順で作製した。
アクリル系共重合体  商品名ニッセツ  ＫＰ１８７６Ｅ（日本カーバイド工業社製）５０質量部、アクリル系共重合体  商品名Ｈｉ−ＳＳＰ  ２１００Ｕ７Ｖ４（日本カーバイド工業社製）５０質量部、セルロース系樹脂  商品名ＣＡＢ３８１‐０．１（イーストマンケミカル社製）４質量部、白色顔料  商品名ＦＰＧＳ−５０１０Ｗ（大日精化工業社製）２５質量部、ネオジム-ビスマス系の発色剤  商品名トマテック４２−９２０Ａ（東罐マテリアル・テクノロジー社製）１質量部、アジピン酸ポリエステル系可塑剤  商品名Ｄ６６３（ジェイ・プラス社製）１質量部、メラミン系架橋剤  商品名ニカラック  ＭＳ−１１（三和ケミカル社製）１８質量部、リン酸エステル系硬化触媒  商品名ＣＴ−１９８（トクシキ社製）０．３質量部を混合し樹脂組成物を得た。この樹脂組成物をポリエチレンテレフタレートフィルム  商品名エンブレットＳ−７５（ユニチカ社製）に塗工後、加熱乾燥することで、厚みが６０μｍの発色層を得た。
得られた発色層は白色であった。
【００６１】
次いで、上記の表面層と中間層との積層品に、上記の発色層を積層、加圧圧着して実施例１のレーザーラベルを得た。
【００６２】
（実施例２〜５、比較例１〜４）
各実施例および各比較例のレーザーラベルは、発色層１００質量％に対する発色剤の質量％および用いた発色剤の種類を、表１に示した組成にした以外を実施例１と同様の手順で作製した。
実施例４の発色層には、銅‐モリブデン系の発色剤である商品名トマテック４２−９０３Ａ（東罐マテリアル・テクノロジー社製）を用いた。実施例５の中間層には、製造例２の樹脂組成物を用いた。
比較例１の発色剤の量は、発色層１００質量％に対して０．１５質量％であり、また比較例２の発色剤の量は４．２質量％である。
比較例３の中間層は、製造例３の樹脂組成物を用いた。比較例３の中間層の組成は、カルボキシ基を有する（メタ）アクリル系単量体を含まない。
比較例４は、中間層を有さず、発色層に表面層の樹脂組成物をスクリーン印刷法で積層した。
【００６３】
（試験片の作製）
上記で得られた各実施例および各比較例のレーザーラベルを５センチ角に切断し、外観、識別性の評価の各試験片とした。
【００６４】
各実施例および各比較例のレーザーラベルについて、発色層の組成と、評価結果とを表１に示した。
表１によれば、各実施例の試験片は、外観、識別性のいずれも良好であった。
【００６５】
【表１】
0006576075.tif 000002
【００６６】
各実施例および比較例１〜２の試験片は、いずれもレーザーマーキング時に発塵がなかった。
また、中間層の組成にカルボキシ基を有する（メタ）アクリル系単量体を含まない比較例３の試験片は、レーザーマーキング時に層間で膨れが発生し、レーザーマーキング部の識別性が劣った。
また、中間層を有さない比較例４は、外観、識別性とも不良であった。レーザーマーキング後の比較例４の試験片断面を顕微鏡観察したところ、表面層と発色層との界面で発色剤の拡散が一部見られた。そのため、精密なレーザーマーキングができず、識別性が劣ったと考えられる。
さらに、発色層が含む発色剤の量が少ない比較例１の試験片は、レーザーマーキング時に十分発色せず識別性が劣り、また、発色剤の量が多い比較例２は、レーザーマーキング時の発色剤および/または発色した樹脂組成物の拡散により識別性が劣ったと考えられる。
【００６７】
以上の結果より、本発明によれば、レーザーマーキング時の発塵を抑制し、レーザーマーキング部の識別性を改善したレーザーラベルとそれを用いたレーザーマーキング方法とを提供できる。
【産業上の利用可能性】
【００６８】
本発明のレーザーラベルとそれを用いたレーザーマーキング方法は、レーザーマーキング部の識別性が優れるため、たとえば二次元バーコードのように精密なレーザーマーキングを好適に行える。
さらに、発色剤の量が少なく、レーザー光の照射時に発塵が抑えられるため、たとえば電子部品、衣料品、食料品の各製造現場で好適にレーザーマーキングが行える。
【符号の説明】
【００６９】
１  レーザーラベル
１１  表面層
１２  中間層
１３  発色層
２  レーザーラベル
２１  表面層
２２  中間層
２３  発色層
２４  粘着剤層
【図１】
0006576075.tif 000003
【図２】
0006576075.tif 000004